СПОСОБ СОКРАЩЕНИЯ ВРЕМЕНИ ИЗГОТОВЛЕНИЯ СТОЙКОГО К ПОТЕРТОСТИ И/ИЛИ ЦАРАПИНАМ ПОКРЫТИЯ НА ПОДЛОЖКЕ

1. Способ сокращения времени, необходимого для изготовления стойкого к потертости и/или царапинам покрытия на подложке, включающий
(a) нанесение покровной композиции на подложку, затем
(b) частичное поперечное сшивание способных сшиваться компонентов композиции и затем
(c) выдерживание покровной композиции для последующего отверждения,
причем между стадиями (b) и (с) и после стадии (с) стойкое к потертости и/или царапинам покрытие находится на подложке.
2. Способ по п.1, в котором подложка включает пластиковую подложку.
3. Способ по п.2, в котором пластиковая подложка включает термопластичный полиолефин.
4. Способ по п.1, в котором покровная композиция включает пленкообразующую смолу, катализатор отверждения и множество частиц, диспергированных в пленкообразующей смоле.
5. Способ по п.4, в котором пленкообразующая смола включает (i) полимер, содержащий реакционноспособные функциональные группы, и (ii) отверждающий агент, имеющий функциональные группы, способные реагировать с реакционноспособными функциональными группами полимера.
6. Способ по п.5, в котором содержащий реакционноспособные функциональные группы полимер включает гидроксилсодержащий акриловый сополимер и/или гидроксилсодержащий полимер полиэфирного типа.
7. Способ по п.4, в котором частицы образованы из материалов, выбранных из полимерных и неполимерных неорганических материалов, полимерных и неполимерных органических материалов, композиционных материалов и их смесей.
8. Способ по п.4, в котором частицы химически модифицированы с той целью, чтобы поверхностное натяжение было ниже поверхностного натяжения пленкообразующей смолы, отвержденной без частиц.
9. Способ по п.8, в котором частицы модифицированы путем присоединения соединения, имеющего структуру
F-L-Z,
в которой F является фрагментом, содержащим функциональную группу, Z является фрагментом, который понижает поверхностное натяжение частицы, с которой он связан, и L является группой, которая связывает между собой F и Z.
10. Способ по п.4, в котором частицы содержатся в покровной композиции в количестве, достаточном для получения стойкого к потертости и/или царапинам покрытия, когда композиция находится в форме частично сшитого покрытия.
11. Способ по п.10, в котором частицы содержатся в покровной композиции в количестве в пределах от 0,01 до 20 вес.% в расчете на суммарный вес покровной композиции.
12. Способ по п.6, в котором операцию частичного сшивания способных сшиваться компонентов композиции осуществляют, подвергая покровную композицию укороченной термообработке.
13. Способ по п.12, в котором укороченная термообработка характеризуется выдержкой, по меньшей мере, на 25% меньше выдержки, необходимой для изготовления полностью сшитого покрытия.
14. Способ по п.13, в котором укороченная термообработка включает нагрев подложки с покрытием до температуры поверхности подложки, равной, по меньшей мере, 82°С (180°F) в течение времени не более 10 мин.
15. Способ по п.14, в котором укороченная термообработка включает в себя нагрев подложки с покрытием до температуры поверхности подложки, равной не ниже 82°С (180°F) в течение от 2 до 6 мин.
16. Способ по п.1, в котором стадия выдерживания покровной композиции для последующего отверждения включает выдерживание подложки с покрытием в условиях окружающей среды.
17. Подложка, по крайней мере, частично покрытая покрытием, изготовленным способом по п.1.
18. Способ сокращения времени изготовления стойкого к потертости и/или царапинам покрытия на подложке, включающий
(a) нанесение покровной композиции на подложку, где покровная композиция включает пленкообразующую смолу, катализатор отверждения и множество частиц, диспергированных в пленкообразующей смоле, затем
(b) частичное поперечное сшивание способных сшиваться компонентов композиции и затем
(c) выдерживание покровной композиции для последующего отверждения,
причем между стадиями (b) и (с) и после стадии (с) стойкое к потертости и/или царапинам покрытие находится на подложке.
19. Изделие, имеющее поверхность, по крайней мере, частично покрытую стойким к потертости и/или царапинам покрытием, представляющим собой частично поперечно-сшитую пленку.